СПОСОБ ПЕРЕРАБОТКИ И АКТИВИРОВАНИЯ ШЛАКОВ СТАЛЕЛИТЕЙНОГО ЗАВОДА

1. Способ переработки и активирования шлаков сталелитейного завода, преимущественно, шлака-LD, в качестве гидравлического композитного материала для цементной промышленности,
отличающийся тем, что
охлаждают жидкие шлаки сталеплавильного завода, при этом самое раннее через четыре часа они затвердевают,
что в затвердевших шлаках имеется, по крайней мере, 30 М.% кристаллической фазы минерала белита,
что затвердевшие шлаки сталеплавильного завода размалывают до размеров, по крайней мере, от 5 500 Blaine до 7000 Blaine, при этом кристаллы фазы белита освобождают от окружающих их нереактивных фаз, и
что размолотые шлаки сталелитейного завода направляют для применения в качестве гидравлического композитного материала для использования в цементной промышленности.
2. Способ по п. 1, отличающийся тем, что затвердевшие шлаки сталелитейного завода имеют аморфные рентгеновские доли по Ритвельду менее чем 20 М.-%.
3. Способ по п. 2, отличающийся тем, что в аморфных рентгеновских долях речь идет о криптокристаллическом белите.
4. Способ по одному из пп. 1-3, отличающийся тем, что жидкие шлаки сталелитейного завода имеют тип известкового стандарта II между 50 и 80.
5. Способ по одному из пп. 1-4, отличающийся тем, что жидкие шлаки сталелитейных заводов затвердевают при температуре между 1 400°С и 1 450°С.
6. Способ по одному из пп. 1-5, отличающийся тем, что жидкие шлаки сталелитейных заводов перед охлаждением имеют температуру в диапазоне от 1 600°С до 1 700°С, предпочтительно, от 1 620°С до 1 650°С.
7. Способ по одному из пп. 1-6, отличающийся тем, что размельченные шлаки сталеплавильного завода подают непосредственно для применения в цементной промышленности в качестве гидравлического композитного материала после размалывания без дальнейшего просеивания.
8. Способ по одному из пп. 1-6, отличающийся тем, что из размельченных шлаков сталелитейного завода перед их подачей для применения в цементной промышленности в качестве гидравлического композитного материала выделяют самые мелкие зерна с размером более, чем 8 500 Blaine.
9. Способ по одному из пп. 1-8, отличающийся тем, что жидкие шлаки сталеплавильного завода охлаждают в виде клумб с толщиной слоя, по крайней мере, 90 см.
10. Способ по одному из пп. 1-9, отличающийся тем, что затвердевшие шлаки сталелитейного завода размалывают в комбинации мельница-сито.
11. Способ по п. 10, отличающийся тем, что в качестве мельницы используют вертикальную валковую мельницу, в частности типа LOESCHE.